СПОСОБ ДЕЗАКТИВАЦИИ РАДИОАКТИВНО-ЗАГРЯЗНЕННОГО ГРАФИТА

1. Способ дезактивации радиоактивно-загрязненного графита, включающий следующие стадии:
a) нагрев исходной смеси, содержащей радиоактивно-загрязненный графит и по меньшей мере одно стекло для отделения летучих радионуклидов от указанного радиоактивно-загрязненного графита с получением обработанного графита;
b) прессование указанного обработанного графита с получением формованного тела, пригодного для окончательного захоронения.
2. Способ по п. 1, отличающийся тем, что указанное формованное тело встраивают в матричный материал с получением заключенного в оболочку формованного тела, при этом указанный матричный материал содержит радиоактивно-незагрязненный графит и по меньшей мере одно неорганическое связующее вещество, выбранное из стекол, алюмосиликатов, силикатов, боратов и их смесей.
3. Способ по п. 1 или 2, отличающийся тем, что указанная исходная смесь содержит стекло в количестве от 7% по массе до 30% по массе.
4. Способ по одному из предшествующих пунктов, отличающийся тем, что указанное стекло в указанной исходной смеси представляет собой боросиликатное стекло.
5. Способ по одному из предшествующих пунктов, отличающийся тем, что указанные радиоактивно-загрязненный графит и стекло в указанной исходной смеси каждый имеет средний диаметр частиц менее 100 мкм.
6. Способ по одному из предшествующих пунктов, отличающийся тем, что указанная исходная смесь дополнительно содержит окисляющие вещества.
7. Способ по одному из предшествующих пунктов, отличающийся тем, что указанный радиоактивно-загрязненный графит содержит по меньшей мере один радионуклид, выбранный из Н-3, Cl-36, C-14 или их смесей.
8. Способ по одному из предшествующих пунктов, отличающийся тем, что на указанной стадии нагрева исходной смеси используют заданную температуру, составляющую по меньшей мере 800°C и не более 1200°C.
9. Способ по одному из предшествующих пунктов, отличающийся тем, что во время стадии нагрева давление прессования составляет менее 10 МПа.
10. Способ по одному из предшествующих пунктов, отличающийся тем, что стадии a) и b) осуществляют в горячем изостатическом прессе, горячем вакуумном прессе или в установке для искрового плазменного спекания.
11. Способ по одному из предшествующих пунктов, отличающийся тем, что указанное формованное тело встроено в матричный материал и указанное неорганическое связующее вещество содержится в матричной смеси в количестве от 10 до 40% по массе и при этом указанное неорганическое связующее вещество представляет собой стекло.